СПОСОБ И СИСТЕМА ДЛЯ УМЕНЬШЕНИЯ РАЗРУШЕНИЯ СТЕКЛА ИЗ-ЗА ВКЛЮЧЕНИЙ НА ОСНОВЕ СУЛЬФИДА НИКЕЛЯ

1. Способ термической закалки стекла с целью уменьшения разрушения стекла из-за включений на основе сульфида никеля, включающий:
термическую закалку стекла, имеющего базовую композицию стекла, содержащую:
Ингредиент
масс.%
SiO<sub>2</sub>
67-75%
Na<sub>2</sub>O
10-20%
CaO
5-15%
Al<sub>2</sub>O<sub>3</sub>
0-7%
K<sub>2</sub>O
0-7%
причем термическая закалка включает нагревание стекла по меньшей мере до температуры размягчения посредством применения температуры, составляющей по меньшей мере 580°C, с последующим быстрым охлаждением стекла посредством принудительно подаваемого холодного воздуха; и
на протяжении по меньшей мере части быстрого охлаждения, направление дополнительной энергии по меньшей мере на включение на основе сульфида никеля в стекле с целью замедления охлаждения включения по сравнению с другим участком стекла, чтобы обеспечить возможность безопасного перехода включения на основе сульфида никеля из высокотемпературной альфа-фазы в бета-фазу.
2. Способ по п. 1, отличающийся тем, что дополнительную энергию направляют от по меньшей мере одного источника света в направлении по меньшей мере включения на основе сульфида никеля в стекле через по меньшей мере одно окошко в камере закалки, в которой проводят термическую закалку стекла.
3. Способ по п. 2, отличающийся тем, что по меньшей мере одно окошко включает кварцевое окошко.
4. Способ по любому из предыдущих пунктов, дополнительно включающий фокусировку дополнительной энергии по меньшей мере на участке стекла, содержащем включение на основе сульфида никеля.
5. Способ по любому из предыдущих пунктов, отличающийся тем, что дополнительная энергия включает по меньшей мере одну длину волны в диапазоне 300-1100 нм.
6. Способ по п. 5, отличающийся тем, что дополнительная энергия включает по меньшей мере одну длину волны в диапазоне 380-700 нм.
7. Способ по любому из предыдущих пунктов, отличающийся тем, что дополнительная энергия включает некоторое количество длин волн в диапазоне 300-1100 нм.
8. Способ по любому из предыдущих пунктов, отличающийся тем, что дополнительную энергию направляют по меньшей мере на включение во время по меньшей мере большей части процесса быстрого охлаждения.
9. Способ по любому из предыдущих пунктов, отличающийся тем, что дополнительную энергию подают в количестве, достаточном для: (i) предотвращения заключения по меньшей мере одного включения на основе сульфида никеля в стекле в альфа-фазе в конечном стеклянном продукте и (ii) обеспечения возможности релаксации включения на основе сульфида никеля в альфа-фазе до относительно безвредной бета-фазы в течение 24 часов после прекращения применения принудительной подачи холодного воздуха так, чтобы в конечном стеклянном продукте включение находилось в бета-фазе.
10. Способ по любому из предыдущих пунктов, отличающийся тем, что дополнительную энергию направляют по всей или по существу по всей протяженности стекла.
11. Способ по п. 10, отличающийся тем, что указанная протяженность представляет собой ширину стекла, если смотреть сверху.
12. Способ по любому из предыдущих пунктов, отличающийся тем, что, когда дополнительную энергию направляют на стекло, неизвестно расположение включений на основе сульфида никеля и/или неизвестно, присутствуют ли включения на основе сульфида никеля в стекле, на которое направлена дополнительная энергия.
13. Способ по любому из предыдущих пунктов, отличающийся тем, что дополнительную энергию направляют только на те участки стекла, где предположительно присутствуют включения на основе сульфида никеля.
14. Способ получения термически закаленного стекла, включающий:
термическую закалку стекла, имеющего базовую композицию стекла, содержащую:
Ингредиент
масс.%
SiO<sub>2</sub>
67-75%
Na<sub>2</sub>O
10-20%
CaO
5-15%
Al<sub>2</sub>O<sub>3</sub>
0-7%
K<sub>2</sub>O
0-7%
причем термическая закалка включает нагревание стекла по меньшей мере до температуры размягчения посредством применения температуры, составляющей по меньшей мере 580°C, с последующим быстрым охлаждением стекла в процессе быстрого охлаждения; и
на протяжении по меньшей мере части быстрого охлаждения стекла, направление дополнительной энергии по меньшей мере на включение на основе сульфида никеля в стекле с целью замедления охлаждения включения на основе сульфида никеля так, чтобы обеспечить возможность безопасного перехода включения на основе сульфида никеля из высокотемпературной альфа-фазы в бета-фазу.
15. Способ по п. 14, отличающийся тем, что дополнительную энергию направляют от по меньшей мере одного источника света в направлении по меньшей мере включения на основе сульфида никеля в стекле через по меньшей мере одно окошко в камере закалки, в которой проводят термическую закалку стекла.
16. Способ по п. 15, отличающийся тем, что по меньшей мере одно окошко включает кварцевое окошко.
17. Способ по любому из пп. 14-16, дополнительно включающий фокусировку дополнительной энергии по меньшей мере на участке стекла, содержащем включение на основе сульфида никеля.
18. Способ по любому из пп. 14-17, отличающийся тем, что дополнительная энергия включает по меньшей мере одну длину волны в диапазоне 300-1100 нм.
19. Способ по любому из пп. 14-18, отличающийся тем, что дополнительную энергию направляют на включение во время по меньшей мере большей части процесса быстрого охлаждения.
20. Способ по любому из пп. 14-19, отличающийся тем, что дополнительную энергию подают в количестве, достаточном для: (i) предотвращения заключения по меньшей мере одного включения на основе сульфида никеля в стекле в альфа-фазе в конечном стеклянном продукте и (ii) обеспечения возможности релаксации включения на основе сульфида никеля в альфа-фазе до относительно безвредной бета-фазы в течение 24 часов после прекращения применения принудительной подачи холодного воздуха так, чтобы в конечном стеклянном продукте включение находилось в бета-фазе.
21. Способ по любому из пп. 14-20, отличающийся тем, что дополнительную энергию направляют по всей или по существу по всей протяженности стекла.
22. Способ по п. 21, отличающийся тем, что указанная протяженность представляет собой ширину стекла, если смотреть сверху.
23. Способ по любому из пп. 14-22, отличающийся тем, что, когда дополнительную энергию направляют на стекло, неизвестно расположение включений на основе сульфида никеля и/или неизвестно, присутствуют ли включения на основе сульфида никеля в стекле, на которое направлена дополнительная энергия.
24. Способ по любому из пп. 14-23, отличающийся тем, что дополнительную энергию направляют только на те участки стекла, где предположительно присутствуют включения на основе сульфида никеля.
25. Система для термической закалки стекла с целью уменьшения разрушения стекла из-за включений на основе сульфида никеля, содержащая:
камеру, выполненную с возможностью осуществления термической закалки стекла, имеющего базовую композицию стекла, содержащую:
Ингредиент
масс.%
SiO<sub>2</sub>
67-75%
Na<sub>2</sub>O
10-20%
CaO
5-15%
Al<sub>2</sub>O<sub>3</sub>
0-7%
K<sub>2</sub>O
0-7%
по меньшей мере один источник тепла, выполненный с возможностью нагревания стекла в камере по меньшей мере до температуры размягчения посредством применения температуры, составляющей по меньшей мере 580°C,
по меньшей мере один охлаждающий канал, выполненный с возможностью быстрого охлаждения стекла посредством принудительной подачи холодного воздуха; и
по меньшей мере один процессор, выполненный с возможностью, на протяжении по меньшей мере части быстрого охлаждения, управления по меньшей мере одним источником энергии для направления дополнительной энергии по меньшей мере на включение на основе сульфида никеля в стекле с целью замедления охлаждения включения по сравнению с другим участком стекла, чтобы обеспечить возможность безопасного перехода включения на основе сульфида никеля из высокотемпературной альфа-фазы в бета-фазу.
26. Способ по п. 25, отличающийся тем, что дополнительную энергию направляют от по меньшей мере одного источника энергии в направлении по меньшей мере включения на основе сульфида никеля в стекле через по меньшей мере одно окошко в камере.
27. Способ по п. 26, отличающийся тем, что по меньшей мере одно окошко включает кварцевое окошко.
28. Способ по любому из пп. 25-27, отличающийся тем, что дополнительная энергия включает по меньшей мере одну длину волны в диапазоне 300-1100 нм.
29. Способ по любому из пп. 25-28, отличающийся тем, что по меньшей мере один процессор выполнен с возможностью направления дополнительной энергии по меньшей мере на включение во время по меньшей мере большей части процесса быстрого охлаждения.
30. Система по любому из пп. 25-29, отличающаяся тем, что по меньшей мере один источник энергии и/или процессор выполнены с возможностью подачи дополнительной энергии в количестве, достаточном для: (i) предотвращения заключения по меньшей мере одного включения на основе сульфида никеля в стекле в альфа-фазе в конечном стеклянном продукте и (ii) обеспечения возможности релаксации включения на основе сульфида никеля в альфа-фазе до относительно безвредной бета-фазы в течение 24 часов после прекращения применения принудительной подачи холодного воздуха так, чтобы в конечном стеклянном продукте включение находилось в бета-фазе.
31. Система по любому из пп. 25-30, отличающаяся тем, что по меньшей мере один источник энергии и/или процессор выполнены с возможностью направления дополнительной энергии по всей или по существу по всей протяженности стекла.
32. Система по п. 31, отличающаяся тем, что указанная протяженность представляет собой ширину стекла, если смотреть сверху.
33. Система для обработки стекла с целью уменьшения разрушения стекла из-за включений на основе сульфида никеля, содержащая:
камеру, выполненную с возможностью нагревания стекла, имеющего базовую композицию стекла, содержащую:
Ингредиент
масс.%
SiO<sub>2</sub>
67-75%
Na<sub>2</sub>O
10-20%
CaO
5-15%
Al<sub>2</sub>O<sub>3</sub>
0-7%
K<sub>2</sub>O
0-7%
по меньшей мере один источник тепла, выполненный с возможностью нагревания стекла в камере по меньшей мере до температуры размягчения посредством применения температуры, составляющей по меньшей мере 580°C,
по меньшей мере один охлаждающий канал, выполненный с возможностью охлаждения стекла; и
по меньшей мере один процессор, выполненный с возможностью, на протяжении по меньшей мере части периода охлаждения, управления по меньшей мере одним источником энергии для направления дополнительной энергии на стекло с целью замедления охлаждения включения по сравнению с другим участком стекла, чтобы обеспечить возможность безопасного перехода включения из первой фазы во вторую фазу.
34. Система по п. 33, отличающаяся тем, что дополнительную энергию направляют от по меньшей мере одного источника энергии в направлении по меньшей мере включения в стекле через по меньшей мере одно окошко в камере.
35. Система по любому из пп. 33, 34, отличающаяся тем, что дополнительная энергия включает по меньшей мере одну длину волны в диапазоне 300-1100 нм.
36. Система по любому из пп. 33-35, отличающаяся тем, что по меньшей мере один процессор выполнен с возможностью направления дополнительной энергии на стекло во время по меньшей мере большей части процесса быстрого охлаждения.